(57)【特許請求の範囲】
【請求項１】
チタンアルコキシド及び／又はチタン塩を、第４級ホスホニウム水酸化物の存在下で加水分解する層状チタン酸ナノシートの製造方法。
【請求項２】
チタンアルコキシドが、チタンテトライソプロポキシドである、請求項１に記載の層状チタン酸ナノシートの製造方法。
【請求項３】
チタン塩が、四塩化チタン、硫酸チタン、及び硫酸チタニルから選ばれる１種以上である、請求項１又は２に記載の層状チタン酸ナノシートの製造方法。
【請求項４】
水酸化チタンとホスフィン化合物とを接触させる層状ナノシートの製造方法であって、該水酸化チタンが、チタンアルコキシドのアルコール溶液と水を混合して得られるものであり、ホスフィン化合物が第４級ホスホニウム水酸化物である、層状チタン酸ナノシートの製造方法。
【請求項５】
チタンアルコキシドが、チタンテトライソプロポキシドである、請求項４に記載の層状チタン酸ナノシートの製造方法。
【請求項６】
水酸化チタンとホスフィン化合物とを接触させる層状ナノシートの製造方法であって、該水酸化チタンが、チタン塩の加水分解により得られるものであり、該ホスフィン化合物が、第４級ホスホニウム水酸化物である、層状チタン酸ナノシートの製造方法。
【請求項７】
チタン塩が、四塩化チタン、硫酸チタン、及び硫酸チタニルから選ばれる１種以上である、請求項６に記載の層状チタン酸ナノシートの製造方法。
【請求項８】
請求項１〜７のいずれかに記載の製造方法により得られる、層状チタン酸ナノシート。
【発明の詳細な説明】
【技術分野】
【０００１】
本発明は、層状チタン酸ナノシートの製造方法に関する。詳しくは、有機物質に対する分散性に優れた層状チタン酸ナノシートを簡便に効率よく製造する方法、及びその製造方法により得られる、各種用途に有用な層状チタン酸ナノシートに関する。
【背景技術】
【０００２】
チタン化合物は、セラミックスや複合酸化物等の原料や光触媒材料等として、工業的に広く用いられている。このチタン化合物には各種の形態があるが、チタン含有液は、一般にチタン化合物が微細に分散しているため、触媒として用いる際に高活性のものが得られるという利点がある。
また、チタン化合物の中には、厚さがナノスケールのシートを形成するものがある。
チタン化合物ナノシートは層状チタン化合物をソフト化学的な処理により結晶構造の基本単位である層にまで剥離することにより得られ、分子レベルの厚み（ｎｍレベル）に対して横方向にはその数百倍以上のサイズ（μｍレベル）をもち、高表面積であることから、各種用途への応用が期待される。
【０００３】
チタン含有水溶液の製造方法として、アミン類とチタンアルコキシドとの混合液に５〜５０倍の量の水を反応させる方法（特許文献１参照）が知られている。
しかしながら、この方法は、アミン類と水とを混合するものであるため、水と相溶性が乏しい長鎖のアミン類を適用することは困難であり、有機化合物に対する分散性の優れた層状チタン酸ナノシート分散液を製造することは困難であった。
【０００４】
一方、チタン含有原料を高温で焼成し、塩酸水溶液と更に第４級アンモニウムイオンを反応させる、レピドクロサイト型と呼ばれる層状チタン酸化物の製造方法（非特許文献１参照）が報告されている。
この方法は、具体的には、まずＣｓ2ＣＯ3：ＴｉＯ2（モル比）＝１：５．２の混合粉末を８００℃で２０時間焼成して、レピドクロサイト型層状チタン酸化物であるＣｓ0.7Ｔｉ1.825□0.175Ｏ4（□は空孔）を合成し、この粉末を１モル／Ｌ程度の塩酸水溶液中で攪拌することで、層状構造を維持したまま、層間のＣｓイオンを全て水素イオンに入れ換えて、Ｈ0.7Ｔｉ1.825□0.175Ｏ4・Ｈ2Ｏの組成をもつ水素型物質に誘導する。次いで、これに塩基物質であるテトラブチルアンモニウムヒドロキシドを含む溶液を作用させ、層間に上記塩基物質をインターカレートさせ、コロイド液を得る方法である。
しかしながら、この方法は、チタンを含有する原料を高温で焼成する必要があり、その後の操作も煩雑である。
かかる観点から、層状チタン酸ナノシート、特に有機物質に対する分散性に優れた層状チタン酸ナノシートを簡便に効率よく製造する方法が求められていた。
【０００５】
【特許文献１】特許第３５０２９０４号明細書
【非特許文献１】佐々木高義，「新しいナノ素材：酸化物ナノシートコロイド」，色材協会誌，２００３年，第７６巻，第１０号，ｐ．３９１−３９６
【発明の開示】
【発明が解決しようとする課題】
【０００６】
本発明は、有機物質に対する分散性に優れた層状チタン酸ナノシートを簡便に効率よく製造する方法、及びその製造方法により得られる層状チタン酸ナノシートを提供することを課題とする。
【課題を解決するための手段】
【０００７】
本発明者らは、ホスフィン化合物を用いることにより、所望の層状チタン酸ナノシートを簡便に効率よく製造しうることを見出した。
すなわち、本発明は、次の（１）〜（４）を提供する。
（１）チタンアルコキシド及び／又はチタン塩を、ホスフィン化合物の存在下で加水分解する層状チタン酸ナノシートの製造方法。
（２）水酸化チタンとホスフィン化合物とを接触させる層状ナノシートの製造方法であって、該水酸化チタンが、チタンアルコキシドのアルコール溶液と水を混合して得られるものであり、ホスフィン化合物が第４級ホスホニウム水酸化物である、層状チタン酸ナノシートの製造方法。
（３）水酸化チタンとホスフィン化合物とを接触させる層状ナノシートの製造方法であって、該水酸化チタンが、チタン塩の加水分解により得られるものであり、該ホスフィン化合物が、第４級ホスホニウム水酸化物である、層状チタン酸ナノシートの製造方法。
（４）上記（１）〜（３）のいずれかの製造方法により得られる層状チタン酸ナノシート。
【発明の効果】
【０００８】
本発明によれば、有機物質に対する分散性に優れた層状チタン酸ナノシートを簡便に効率よく製造する方法、及びその製造方法により得られる、各種用途に有用な層状チタン酸ナノシートを提供することができる。
【発明を実施するための最良の形態】
【０００９】
本発明の方法においては、（i）チタンアルコキシド及び／又はチタン塩を、ホスフィン化合物の存在下で加水分解する方法、（ii）(a)チタンアルコキシドのアルコール溶液と水を混合して得られる水酸化チタン、又は(b)チタン塩の加水分解により得られる水酸化チタンと、ホスフィン化合物とを混合し、接触させる方法により、層状チタン酸ナノシートを製造する。
ここで層状チタン酸ナノシートは、チタンを中心として６個の酸素が配位した８面体構造を基本ユニットとし、このユニットが平面状に並んだ構造を有する。本発明において、層状チタン酸ナノシートは、具体的には３チタン酸、４チタン酸、５チタン酸、６チタン酸、レピドクロサイト型等の構造を有するチタン酸ナノシートを包含する。
【００１０】
（チタン源）
本発明の方法においては、チタン源として、（i）チタンアルコキシド及び／又はチタン塩、（ii）(a)チタンアルコキシドのアルコール溶液と水を混合して得られる水酸化チタン、又は(b)チタン塩の加水分解により得られる水酸化チタンが用いられる。
【００１１】
（チタンアルコキシド）
チタンアルコキシドとしては、炭素数１〜８、好ましくは炭素数２〜６のアルコキシ基を有するものが好ましい。具体的には、チタンテトラエトキシド、チタンテトライソプロポキシド、チタンテトラブトキシド等が挙げられる。一般的な入手のし易さ、取り扱い性の観点から、特にチタンテトライソプロポキシドが好ましい。
上記チタンアルコキシドは、単独で又は２種以上を混合して用いることができる。
【００１２】
（チタン塩）
チタン塩としては、四塩化チタン、三塩化チタン、二塩化チタン等の塩化チタン、硫酸チタン、硫酸チタニル、硝酸チタニル等が挙げられる。一般的に入手しやすく、チタン原料として汎用されている四塩化チタン、硫酸チタン、及び硫酸チタニルから選ばれる１種以上がより好ましい。
上記チタン塩は、単独で又は２種以上を混合して用いることができる。
【００１３】
（水酸化チタン）
本発明において、チタン源として使用する水酸化チタンは、チタンアルコキシド又はチタン塩の加水分解により得ることができる。ここで、水酸化チタンは、Ｔｉ（ＯＨ）2、Ｔｉ（ＯＨ）3、Ｔｉ（ＯＨ）4又はＨ4ＴｉＯ4なる組成式を有するものを包含する。
(a)チタンアルコキシドの加水分解による水酸化チタンの生成は、上記のチタンアルコキシドのアルコール溶液と水とを混合し、必要により加熱することにより行うことができる。チタンアルコキシドのアルコール溶液の調製に用いるアルコールとしては、メチルアルコール、エチルアルコール、イソプロピルアルコール、ｎ−ブチルアルコール、イソペンチルアルコール等が挙げられる。
加水分解において加える水分量は、水酸化チタンを得るために必要な量以上であれば特に制限はないが、チタンアルコキシドの質量に対して５〜５０倍量が好ましく、１０〜１５倍量がより好ましい。加水分解の温度及び時間は、用いるチタンアルコキシドに応じ、適宜選択することができる。
【００１４】
(b)チタン塩の加水分解による水酸化チタンの生成は、上記のチタン塩と水とを混合することにより、又は水との混合後、加熱することにより行うことができる。
加水分解の際には、アルカリを共存させてもよい。共存させることができるアルカリとしては、水酸化ナトリウム、水酸化カリウム等のアルカリ金属水酸化物、水酸化カルシウム、水酸化マグネシウム等のアルカリ土類水酸化物が挙げられる。また、アンモニアやアミン類もアルカリとして使用することができる。これらの中では、入手のし易さ、取り扱い性の観点から、アルカリ金属水酸化物、アンモニア及びアミン類がより好ましい。
アルカリの添加量は、チタン塩水溶液のｐＨが２以上となる量、より好ましくはｐＨが４以上となる量が好ましい。
【００１５】
上記のチタン塩は、チタン塩及び／又は水と相溶性の高い溶媒に溶解しておいてもよい。かかる溶媒としては、メチルアルコール、エチルアルコール、イソプロピルアルコール、ｎ−ブチルアルコール、イソペンチルアルコール等のアルコールが挙げられる。
加水分解において加える水分量は、水酸化チタンを得るために必要な量以上であればよいが、チタン塩の質量に対して５〜５０倍量が好ましく、１０〜１５倍量がより好ましい。
加水分解の温度及び時間は、用いるチタン塩に応じ、適宜選択することができる。なお、チタンとともに、他の元素、例えば、バナジウム、ニオブ、タンタル、ジルコニウム、アルミニウム、鉄、コバルト、ニッケル、マンガン等を共存させ、複合化することもできる。
得られた水酸化チタンは、溶液に分散したまま、あるいは溶媒を除去して粉末として用いることができる。
【００１６】
（ホスフィン化合物）
本発明で用いるホスフィン化合物としては、トリアルキルホスフィン類、トリフェニルホスフィン類、第４級ホスホニウム水酸化物等が挙げられる。
トリアルキルホスフィン類としては、炭素数１〜１０のアルキル基、及び／又は炭素数５又は６のシクロアルキル基を有するものが好ましい。具体的には、トリメチルホスフィン、トリエチルホスフィン、トリｎ−プロピルホスフィン、トリイソプロピルホスフィン、トリ−ｎ−ブチルホスフィン、トリヘキシルホスフィン、トリオクチルホスフィン及びトリシクロヘキシルホスフィン等が挙げられる。
トリフェニルホスフィン類としては、例えばトリフェニルホスフィン、トリトリルホスフィン、トリベンジルホスフィン、及びトリス（２，６−ジメトキシフェニル）ホスフィン等が挙げられる。
第４級ホスホニウム水酸化物としては、下記式（１）で表される化合物が好ましい。
【００１７】
【化１】
0004559962.tif 000002
【００１８】
式（１）中、Ｒ1、Ｒ2、Ｒ3及びＲ4は、それぞれ独立して、置換基を有していてもよい、炭素数１〜１０の直鎖状又は分岐鎖状のアルキル基、ヒドロキシアルキル基又はアルコキシアルキル基、又は炭素数６〜１８個のアリール基又はヒドロキシアリール基を示す。
アルキル基及びヒドロキシアルキル基のＲ1〜Ｒ4は、それぞれ独立して、炭素数１〜８の直鎖状又は鎖状ものが好ましく、炭素数１〜６個のものが特に好ましい。
アリール基又はヒドロキシアリール基のＲ1〜Ｒ4は、それぞれ独立して、炭素数６〜１２のものが好ましい。
置換基としては、炭素数１〜６のアルキル基、アルコシキ基、アミノ基、ニトロ基等が挙げられる。
【００１９】
第４級ホスホニウム水酸化物の好適例としては、テトラメチルホスホニウムヒドロキシド、テトラエチルホスホニウムヒドロキシド、テトラプロピルホスホニウムヒドロキシド、テトラブチルホスホニウムヒドロキシド、テトラペンチルホスホニウムヒドロキシド、及びテトラヘキシルホスホニウムヒドロキシド等の炭素数１〜８のアルキル基を有するテトラアルキルホスホニウムヒドロキシド；テトラフェニルホスホニウムヒドロキシド；エチルトリフェニルホスホニウムヒドロキシド、ブチルトリフェニルホスホニウムヒドロキシド、ペンチルトリフェニルホスホニウムヒドロキシド、２−ジメチルアミノエチルトリフェニルホスホニウムヒドロキシド、メトキシメチルトリフェニルホスホニウムヒドロキシド等のトリフェニルホスホニウムヒドロキシドが挙げられる。
これらの中では、テトラメチルホスホニウムヒドロキシド、テトラエチルホスホニウムヒドロキシド、テトラプロピルホスホニウムヒドロキシド、及びテトラブチルホスホニウムヒドロキシドが特に好ましい。
前記のホスフィン化合物は、ナノシート生成の観点から、濃度９ｍｍｏｌ／Ｌの水溶液におけるｐＨが９以上であることが好ましい。
【００２０】
（製造方法）
本発明の製造方法においては、（i）チタンアルコキシド及び／又はチタン塩を、ホスフィン化合物の存在下で加水分解する方法、（ii）(a)チタンアルコキシドのアルコール溶液と水を混合して得られる水酸化チタン、又は(b)チタン塩の加水分解により得られる水酸化チタンと、ホスフィン化合物とを混合し、接触させる方法により、層状チタン酸ナノシートを製造する。
チタンアルコキシド及び／又はチタン塩とホスフィン化合物とを混合する場合の、Ｔｉ／ホスフィン化合物のモル比は、反応効率の観点から、その上限が、好ましくは５以下、より好ましくは３．０以下、更に好ましくは２．５以下、特に好ましくは１．５以下であり、その下限が、好ましくは０．１以上、より好ましくは０．２以上である。
前記（i）の方法による場合は、チタンアルコキシドのアルコール溶液を調製し、水の存在下で行うことが好ましい。用いることのできるアルコールは、前記のとおりである。
混合液中のチタン濃度は、酸化チタン（ＴｉＯ2）換算で０．０１〜１５質量％が好ましく、０．０５〜１０質量％がより好ましく、０．０５〜５質量％が更に好ましい。
【００２１】
前記（ii）の方法による場合は、得られた水酸化チタンとホスフィン化合物とを混合するが、その際には、水を共存させることが好ましい。共存させる水分量は、水酸化チタンとホスフィン化合物の合計のモル数以上あればよい。
また、ホスフィン化合物に相溶性の高い溶媒を添加することで、炭素数の多いアルキル基を有するホスフィン化合物の溶解性を向上させることができ、好ましい。かかる溶媒としては、メチルアルコール、エチルアルコール、イソプロピルアルコール、ｎ−ブチルアルコール、イソペンチルアルコール等のアルコール、アセトン、テトラヒドロフラン等の含酸素有機溶媒、及びアセトニトリル等の含窒素有機溶媒が挙げられる。これらの中でも、メチルアルコール、エチルアルコール、イソプロピルアルコール、ｎ−ブチルアルコール、イソペンチルアルコール等のアルコールが好ましい。
【００２２】
ホスフィン化合物の含水溶液とチタン源の混合に際し、チタン化合物の白濁を生じることがあるが、継続的に攪拌を行うことで無色透明な液が得られる。
チタン源を混合する際の温度は、特に限定されないが、２〜２００℃で有機カチオン含有層状チタン酸のナノシートが好ましく生成する。長鎖ホスフィン化合物の安定性の観点から、１０〜１５０℃がより好ましく、２０〜１００℃が更に好ましい。反応時間は０．１〜２０時間が好ましく、１〜１０時間がより好ましい。
また、層構造を発達させるために、ホスフィン化合物とチタン源を混合した後に、更に５０〜２００℃で水熱合成を行ってもよい。
このようにして、有機カチオン含有層状チタン酸ナノシートを含有する透明分散液を得ることができる。また、乾燥により該分散液から水又は溶媒を除去することで、有機カチオン含有層状チタン酸ポリアニオンナノシートが製造される。
【００２３】
前記の有機カチオン含有層状チタン酸ナノシートに、改めて有機溶媒を混合することで、製造の際に用いた有機溶媒と異なる有機溶媒に分散した、有機カチオン含有層状チタン酸ナノシートの有機溶媒分散液を製造することもできる。
このとき用いられる有機溶媒としては、水はもとより、メチルアルコール、エチルアルコール、イソプロピルアルコール、ブチルアルコール等のアルコール、アセトン、テトラヒドロフラン、プロピレンカーボネート等の含酸素有機溶媒、及びアセトニトリル等の含窒素有機溶媒等を挙げることができる。
分散液中のチタン濃度は、酸化チタン（ＴｉＯ2）換算で０．０１〜１５質量％が好ましく、０．０５〜１０質量％がより好ましく、０．０５〜５質量％が更に好ましい。
【００２４】
層構造をもつチタン酸ナノシートの生成は、Ｘ線回折、透過型電子顕微鏡（ＴＥＭ）観察等により確認することができる。
本発明において、Ｘ線回折により、層間隔はカチオンサイズが大きくなるにしたがって増大することが確認されており、有機カチオンは層間に存在しているものと考えられ、このことから有機溶媒への分散性を良好にしているものと推定される。
【実施例】
【００２５】
以下の実施例及び比較例において、「％」は特記しない限り「質量％」である。
実施例１
イソプロピルアルコール１０ｍＬにチタンテトライソプロポキシド０．３４ｇ（１．１８ｍｍｏｌ）を溶解させてチタン源を得た。４０％テトラブチルホスホニウムヒドロキシド水溶液０．９４ｇ（１．３６ｍｍｏｌ）を蒸留水１５０ｇに加えて、室温下攪拌しながら、前記チタン源を徐々に滴下した。滴下直後より、溶液は白濁したが、攪拌を続けると無色透明溶液になった。このときのＴｉＯ2換算濃度は０．０６％であり、Ｔｉ／テトラブチルホスホニウムヒドロキシドのモル比は０．８７であった。
得られた無色透明溶液をガラス板上に数滴滴下し、乾燥させた膜を用いてＸ線回折分析を行った。その結果、図１に示すＸ線回折パターンが得られた。このＸ線パターンでは、ｄ値で１８．２８（角度２θで４．８３°）付近に主ピーク（第１ピーク）が認められ、次いで第２ピークがｄ＝９．３５（９．４５°）付近に、第３ピークがｄ＝６．２４（１４．１９°）付近に認められた。第１ピークに対して第２ピーク、第３ピークのｄ値はそれぞれ約１／２及び１／３になっていることから、生成したチタン酸が層間に有機カチオンを挟んだ層構造であることが確認できた。また、無色透明溶液をラマン分光分析した結果、層状チタン酸（レピドクロサイト型層状酸化チタン）に特有の２７８ｃｍ-1、４４２ｃｍ-1、７０２ｃｍ-1付近にピークが得られた。
前記無色透明溶液を、真空乾燥機を用いて６０℃で乾燥し、白色粉体を得た。この粉体０．１ｇに対して水、メチルアルコール、エチルアルコール、イソプロピルアルコール、プロピレンカーボネート、アセトニトリル、アセトン、テトラヒドロフランの各溶媒を９．９ｇ添加して攪拌した。攪拌後の様子を目視観察した結果、全ての溶液で透明溶液となっており、チタン酸ナノシートが十分に分散した分散溶液が得られたことを確認できた。
【００２６】
実施例２
イソプロピルアルコール１０ｍＬにチタンテトライソプロポキシド３３．５４ｇ（１１８ｍｍｏｌ）を溶解させたチタン源を得た。
４０％テトラブチルホスホニウムヒドロキシド水溶液４０．７８ｇ（５９ｍｍｏｌ）を蒸留水に溶解し１５０ｇとした。この水溶液を室温下攪拌しながら、前記チタン源を徐々に滴下した。滴下直後より、溶液は白濁したが、攪拌を続けると無色透明溶液になった。このときのＴｉＯ2換算濃度は約５％であり、Ｔｉ／テトラブチルホスホニウムヒドロキシドのモル比は２．０であった。
得られた無色透明溶液を用いて、実施例１と同様に乾燥してＸ線回折分析を行った。その結果、層構造を示す図１と同様のＸ線回折パターンが得られ、生成したチタン酸が層間に有機カチオンを挟んだ層構造であることが確認できた。また、この溶液について、ラマン分光分析を行った結果、層状チタン酸（レピドクロサイト型層状酸化チタン）に類似するピークが得られた。
前記無色透明溶液を、実施例１と同様に乾燥して得た白色粉体を用いて、水、メチルアルコール、エチルアルコール、イソプロピルアルコール、プロピレンカーボネート、アセトニトリル、アセトン、テトラヒドロフランの各溶媒との分散性を評価した結果、全ての溶液で透明溶液となっており、チタン酸ナノシートが各溶媒に十分に分散していることを確認できた。
【００２７】
実施例３
イソプロピルアルコール１０ｍＬにチタンテトライソプロポキシド０．３４ｇ（１．１８ｍｍｏｌ）を溶解させたチタン源を、攪拌している蒸留水１５０ｇに加えて、加水分解し、生成した水酸化チタンを含む懸濁液を得た。
この水酸化チタンを含む懸濁液を攪拌しながら、４０％テトラブチルホスホニウムヒドロキシド溶液０．９４ｇ（１．３６ｍｍｏｌ）を添加した。攪拌を続けると、無色透明溶液になった。このときのＴｉＯ2換算濃度は０．０６％であり、Ｔｉ／テトラブチルホスホニウムヒドロキシドのモル比は０．８７であった。
得られた無色透明溶液を用いて、実施例１と同様に乾燥してＸ線回折分析を行った。その結果、層構造を示す図１と同様のＸ線回折パターンが得られ、生成したチタン酸が層間に有機カチオンを挟んだ層構造であることが確認できた。また、この溶液について、ラマン分光分析を行った結果、層状チタン酸（レピドクロサイト型層状酸化チタン）に類似するピークが得られた。
前記無色透明溶液を、実施例１と同様に乾燥して得た白色粉体を用いて、水、メチルアルコール、エチルアルコール、イソプロピルアルコール、プロピレンカーボネート、アセトニトリル、アセトン、テトラヒドロフランの各溶媒との分散性を評価した結果、全ての溶液で透明溶液となっており、チタン酸ナノシートが各溶媒に十分に分散していることを確認できた。
【００２８】
実施例４
四塩化チタン１．１８ｍｍｏｌ（０．２２ｇ）を蒸留水１５０ｇに氷冷しながら溶解し、溶解後、室温になるまで放置した。その後、５％アンモニア水をｐＨが７になるまで添加し、水酸化チタンを得た。
水酸化チタンを濾別、洗浄後、再度蒸留水１５０ｇを添加し、攪拌しながら８％テトラエチルホスホニウムヒドロキシド溶液２．７９ｇ（１．３６ｍｍｏｌ）を添加した。攪拌を続けると、無色透明溶液になった。このときのＴｉＯ2換算濃度は０．０６％であり、Ｔｉ／テトラエチルホスホニウムヒドロキシドのモル比は０．８７であった。
得られた無色透明溶液を用いて、実施例１と同様に乾燥してＸ線回折分析を行った。その結果、層構造を示す図１と同様のＸ線回折パターンが得られ、生成したチタン酸が層間に有機カチオンを挟んだ層構造であることが確認できた。また、この溶液について、ラマン分光分析を行った結果、層状チタン酸（レピドクロサイト型層状酸化チタン）に類似するピークが得られた。
前記無色透明溶液を、実施例１と同様に乾燥して得た白色粉体を用いて、水、メチルアルコール、エチルアルコール、イソプロピルアルコール、アセトニトリル、アセトン、テトラヒドロフラン、プロピレンカーボネートの各溶媒との分散性を評価した結果、全ての溶液で透明溶液となっており、チタン酸ナノシートが十分に分散した分散溶液が得られたことを確認できた。
【産業上の利用可能性】
【００２９】
本発明の方法によれば、有機物質に対する分散性に優れた層状チタン酸ナノシートを簡便に効率よく製造することができる。得られた層状チタン酸ナノシートは、高活性触媒等としての利用が期待できる。
【図面の簡単な説明】
【００３０】
【図１】実施例１で得られた層状チタン酸の層構成を示すＸ線回折パターンである。
【図１】
0004559962.tif 000003